(57)【要約】【課題】絵柄をよりきれいに見せることができる遊技板を提供する。【解決手段】少なくとも、接着層３、シルク印刷により形成されたシルク印刷絵柄層４、シルク印刷絵柄層４を保護するためのハードコート層５が、接着層３を最上層とするようにシート状のフィルム部材７上に順次積層された熱転写フィルム８を用いて、熱転写により、接着層３と、シルク印刷絵柄層４と、ハードコート層５とを、板状に形成された基材２の上に順次積層した。【選択図】  図１
2014000114.tif 000002
【特許請求の範囲】
【請求項１】
少なくとも、接着層、シルク印刷により形成されたシルク印刷絵柄層、前記シルク印刷絵柄層を保護するためのハードコート層が、前記接着層を最上層とするようにシート状のフィルム部材上に順次積層された熱転写フィルムを用いて、
熱転写により、前記接着層と、前記シルク印刷絵柄層と、前記ハードコート層とを、板状に形成された基材上に順次積層したことを特徴とする遊技板。
【請求項２】
少なくとも、接着層、オフセット印刷により形成されたオフセット印刷絵柄層、前記オフセット印刷絵柄層を保護するためのハードコート層が、前記接着層を最上層とするようにシート状のフィルム部材上に順次積層された熱転写フィルムを用いて、
熱転写により、前記接着層と、前記オフセット印刷絵柄層と、前記ハードコート層とを、板状に形成された基材上に順次積層したことを特徴とする遊技板。
【請求項３】
少なくとも、接着層、シルク印刷により形成されたシルク印刷絵柄層、オフセット印刷により形成されたオフセット印刷絵柄層及び少なくとも前記オフセット印刷絵柄層を保護するためのハードコート層が、前記接着層を最上層とするようにシート状のフィルム部材上に順次積層された熱転写フィルムを用いて、
熱転写により、前記接着層と、前記シルク印刷絵柄層と、前記オフセット印刷絵柄層と、前記ハードコート層とを、板状に形成された基材上に順次積層したことを特徴とする遊技板。
【請求項４】
基材上に、接着層、シルク印刷絵柄層及びハードコート層が順次積層された第１の領域と、基材上に、接着層、シルク印刷絵柄層、オフセット印刷絵柄層及びハードコート層が順次積層された第２の領域と、を有する請求項３記載の遊技板。
【請求項５】
シルク印刷絵柄層の上側又はオフセット印刷絵柄層の下側の少なくとも一部に金属薄膜層を設けた、請求項１〜４のいずれかに記載の遊技板。
【請求項６】
接着層の上側の少なくとも一部に隠蔽層を設けた、請求項１〜５のいずれかに記載の遊技板。
【請求項７】
接着層、前記接着層の下側に積層されシルク印刷により形成されているシルク印刷絵柄層、前記シルク印刷絵柄層の下側に積層され該シルク印刷絵柄層を保護するためのハードコート層、前記ハードコート層の下側に積層された剥離層、前記剥離層の下側に設けられたシート状のフィルム部材からなる熱転写シートを、前記接着層の表面が板状に形成された基材の表面と接するように積層し、
前記フィルム部材の表面を加熱して、前記基材と前記フィルム部材とを接着し、
前記フィルム部材及び剥離層を剥離して遊技板を製造することを特徴とする遊技板の製造方法。
【請求項８】
接着層、前記接着層の下側に積層されオフセット印刷により形成されているオフセット印刷絵柄層、前記オフセット印刷絵柄層の下側に積層され該オフセット印刷絵柄層を保護するためのハードコート層、前記ハードコート層の下側に積層された剥離層、前記剥離層の下側に設けられたシート状のフィルム部材からなる熱転写シートを、前記接着層の表面が板状に形成された基材の表面と接するように積層し、
前記フィルム部材の表面を加熱して、前記基材と前記フィルム部材とを接着し、
前記フィルム部材及び剥離層を剥離して遊技板を製造することを特徴とする遊技板の製造方法。
【請求項９】
接着層、前記接着層の下側に積層されシルク印刷により形成されているシルク印刷絵柄層、前記シルク印刷絵柄層の下側に積層されオフセット印刷により形成されているオフセット印刷絵柄層、少なくともオフセット印刷絵柄層の下側に積層され、少なくとも前記オフセット印刷絵柄層を保護するためのハードコート層、前記ハードコート層の下側に積層された剥離層、及び前記剥離層の下側に設けられたシート状のフィルム部材からなる熱転写シートを、前記接着層の表面が板状に形成された基材の表面と接するように積層し、
前記フィルム部材の表面を加熱して、前記基材と前記フィルム部材とを接着し、
前記フィルム部材及び剥離層を剥離して遊技板を製造することを特徴とする遊技板の製造方法。
【請求項１０】
遊技板は、基材上に、接着層、シルク印刷絵柄層及びハードコート層が順次積層された第１の領域と、基材上に、接着層、シルク印刷絵柄層、オフセット印刷絵柄層及びハードコート層が順次積層された第２の領域と、を有する請求項９記載の遊技板の製造方法。
【請求項１１】
シルク印刷絵柄層の上側又はオフセット印刷絵柄層の下側に金属薄膜層を設けた、請求項７〜１０のいずれかに記載の遊技板の製造方法。
【請求項１２】
接着層の上側に隠蔽層を設けた、請求項７〜１１のいずれかに記載の遊技板の製造方法。
【発明の詳細な説明】
【技術分野】
【０００１】
本発明は、遊技板及び遊技板の製造方法に関する。
【背景技術】
【０００２】
従来から、パチンコ機をはじめとする遊技機には、遊技板が取り付けられているものが多く用いられている。遊技板としては、ベニヤ板等の板材に化粧シートを貼り付けたものが従来から多く用いられている。また、近年では、ベニヤ板等に代えて合成樹脂製の板材を使用するものも多くなっている。例えば、特許文献１には、樹脂材料の板状の基材にスリット状の溝部を複数形成した遊技板が開示されている。
【先行技術文献】
【特許文献】
【０００３】
【特許文献１】特開２００８−２２８９４７号公報
【発明の概要】
【発明が解決しようとする課題】
【０００４】
一般に、合成樹脂製の板材を基材として用いた遊技板の場合、基材の表面に各種絵柄層等を設けることが行われる。この各種絵柄層等を設ける場合には、該各種絵柄層等をフィルム上に印刷した転写フィルムを用いて、基材の表面に各種絵柄層等を転写することが一般的に行われている。従来の遊技板では、各種絵柄層等をグラビア印刷によりフィルム上に印刷することが一般的に行われていた。しかし、グラビア印刷の場合には、印刷時における細かい描写が出にくく、絵柄の輪郭をシャープに出しにくいという問題があった。また、グラビア印刷を用いて各種絵柄層等をフィルムに印刷する場合には、ロール状に巻かれたフィルムの長尺体に対して連続的に各種絵柄層等を印刷して転写フィルムを形成し、この転写フィルムを用いてシート状に形成された基材の表面に連続的に印刷しなければならないので、少数の遊技板を製造する場合における製造コストが大幅に増加してしまうという問題もあった。また、グラビア印刷は、各色ごとに分けて順次印刷するので、フィルム上に印刷する絵柄によって複数の色を使用する場合には、印刷工程が大幅に増加してしまうという問題もある。また、この場合、印刷を行う際に使用する版型を各色ごとに製造しなければならないため、製造コスト及び製造工程も大幅に増加するという問題もあった。
【０００５】
本発明は、上記した問題点に鑑みてなされたもので、絵柄をよりきれいに見せることができる遊技板を提供することを目的とする。また、本発明は、製造効率及び製造コストを大幅に低減することができ、また生産時の個数が少ない場合にも安価に遊技板を製造することが可能な遊技板の製造方法を提供することを目的とする。
【課題を解決するための手段】
【０００６】
本発明に係る遊技板は、
（１）接着層、シルク印刷により形成されたシルク印刷絵柄層、前記シルク印刷絵柄層を保護するためのハードコート層が、前記接着層を最上層とするようにシート状のフィルム部材上に順次積層された熱転写フィルムを用いて、熱転写により、前記接着層と、前記シルク印刷絵柄層と、前記ハードコート層とを、板状に形成された基材上に順次積層したことを特徴とする遊技板、
（２）板状に形成された基材上に、接着層と、オフセット印刷により形成されたオフセット印刷絵柄層と、前記オフセット印刷絵柄層を保護するためのハードコート層と、を順次積層してなることを特徴とする遊技板、
（３）板状に形成された基材上に、接着層と、シルク印刷により形成されたシルク印刷絵柄層と、オフセット印刷により形成されたオフセット印刷絵柄層と、少なくとも前記オフセット印刷絵柄層を保護するためのハードコート層と、を順次積層してなることを特徴とする遊技板、
（４）基材上に、接着層、シルク印刷絵柄層及びハードコート層が順次積層された第１の領域と、基材上に、接着層、シルク印刷絵柄層、オフセット印刷絵柄層及びハードコート層が順次積層された第２の領域と、を有する上記（３）記載の遊技板、
（５）シルク印刷絵柄層の上側又はオフセット印刷絵柄層の下側に金属薄膜層を設けた、上記（１）〜（４）のいずれかに記載の遊技板、
（６）接着層の上側に隠蔽層を設けた、上記（１）〜（５）のいずれかに記載の遊技板、
を要旨とする。
【０００７】
また、本発明に係る遊技板の製造方法は、
（７）接着層、前記接着層の下側に積層されシルク印刷により形成されているシルク印刷絵柄層、前記シルク印刷絵柄層の下側に積層され該シルク印刷絵柄層を保護するためのハードコート層、前記ハードコート層の下側に積層された剥離層、前記剥離層の下側に設けられたシート状のフィルム部材からなる熱転写シートを、前記接着層の表面が板状に形成された基材の表面と接するように積層し、前記フィルム部材の表面を加熱して、前記基材と前記フィルム部材とを接着し、前記フィルム部材及び剥離層を剥離して遊技板を製造することを特徴とする遊技板の製造方法、
（８）接着層、前記接着層の下側に積層されオフセット印刷により形成されているオフセット印刷絵柄層、前記オフセット印刷絵柄層の下側に積層され該オフセット印刷絵柄層を保護するためのハードコート層、前記ハードコート層の下側に積層された剥離層、前記剥離層の下側に設けられたシート状のフィルム部材からなる熱転写シートを、前記接着層の表面が板状に形成された基材の表面と接するように積層し、前記フィルム部材の表面を加熱して、前記基材と前記フィルム部材とを接着し、前記フィルム部材及び剥離層を剥離して遊技板を製造することを特徴とする遊技板の製造方法、
（９）接着層、前記接着層の下側に積層されシルク印刷により形成されているシルク印刷絵柄層、前記シルク印刷絵柄層の下側に積層されオフセット印刷により形成されているオフセット印刷絵柄層、少なくともオフセット印刷絵柄層の下側に積層され、少なくとも前記オフセット印刷絵柄層を保護するためのハードコート層、前記ハードコート層の下側に積層された剥離層、及び前記剥離層の下側に設けられたシート状のフィルム部材からなる熱転写シートを、前記接着層の表面が板状に形成された基材の表面と接するように積層し、前記フィルム部材の表面を加熱して、前記基材と前記フィルム部材とを接着し、前記フィルム部材及び剥離層を剥離して遊技板を製造することを特徴とする遊技板の製造方法、
（１０）遊技板は、基材上に、接着層、シルク印刷絵柄層及びハードコート層が順次積層された第１の領域と、基材上に、接着層、シルク印刷絵柄層、オフセット印刷絵柄層及びハードコート層が順次積層された第２の領域と、を有する上記（９）記載の遊技板の製造方法、
（１１）シルク印刷絵柄層の上側又はオフセット印刷絵柄層の下側に金属薄膜層を設けた、上記（７）〜（１０）のいずれかに記載の遊技板の製造方法、
（１２）接着層の上側に隠蔽層を設けた、上記（７）〜（１１）のいずれかに記載の遊技板の製造方法、
を要旨とする。
【発明の効果】
【０００８】
本発明に係る遊技板は、少なくとも、接着層、シルク印刷により形成されたシルク印刷絵柄層又は／及びオフセット印刷により形成されたオフセット印刷絵柄層、前記シルク印刷絵柄層を保護するためのハードコート層が、前記接着層を最上層とするようにシート状のフィルム部材上に順次積層された熱転写フィルムを用いて、熱転写により、前記接着層と、前記シルク印刷絵柄層又は／及び前記オフセット印刷絵柄層と、前記ハードコート層とを、板状に形成された基材上に順次積層したので、絵柄をより鮮明にすることができ、かつこの鮮明な絵柄を長期間良好な状態に維持することができる。
【０００９】
本発明に係る遊技板の製造方法は、接着層、前記接着層の下側に積層されシルク印刷により形成されているシルク印刷絵柄層又は／及びオフセット印刷により形成されているオフセット印刷絵柄層、前記シルク印刷絵柄層の下側に積層され該シルク印刷絵柄層を保護するためのハードコート層、前記ハードコート層の下側に積層された剥離層、前記剥離層の下側に設けられたシート状のフィルム部材からなる熱転写シートを、前記接着層の表面が板状に形成された基材の表面と接するように積層し、前記フィルム部材の表面を加熱して、前記基材と前記フィルム部材とを接着し、前記フィルム部材及び剥離層を剥離して遊技板を製造するので、遊技板を大量生産又は少量生産するいずれの場合にも低コストで対応することができる。また、本発明に係る遊技板の製造方法では、絵柄の多色印刷を短時間で行うことができ、また印刷された絵柄も、細かいドットにより形成されたきめ細やかな配色を施し、よりきれいな絵柄を形成することができる。
【図面の簡単な説明】
【００１０】
【図１】（ａ）図は、本発明に係る遊技板の第１の実施の形態の例を表す断面図であり、（ｂ）図は、遊技板の製造に使用される熱転写フィルムの例を表す断面図である。
【図２】第１の実施の形態に係る遊技板の製造方法を示す説明図である。
【図３】（ａ）図は、本発明に係る遊技板の第２の実施の形態の例を表す断面図であり、（ｂ）図は、遊技板の製造に使用される熱転写フィルムの例を表す断面図である。
【図４】（ａ）図は、本発明に係る遊技板の第３の実施の形態の例を表す断面図であり、（ｂ）図は、遊技板の製造に使用される熱転写フィルムの例を表す断面図である。
【図５】本発明に係る遊技板の第４の実施の形態の例を表す断面図である。
【図６】（ａ）図は、本発明に係る遊技板の第５の実施の形態の例を表す断面図であり、（ｂ）図は、遊技板の製造に使用される熱転写フィルムの例を表す断面図である。
【図７】（ａ）図は、本発明に係る遊技板の第６の実施の形態の例を表す断面図であり、（ｂ）図は、遊技板の製造に使用される熱転写フィルムの例を表す断面図である。
【図８】（ａ）図は、本発明に係る遊技板の第７の実施の形態の例を表す断面図であり、（ｂ）図は、遊技板の製造に使用される熱転写フィルムの例を表す断面図である。
【発明を実施するための形態】
【００１１】
本発明に係る遊技板の構成を以下において具体的に説明する。図１（ａ）は、本発明に係る遊技板の第１の実施の形態の例を示す断面図である。第１の実施の形態に係る遊技板１は、少なくとも、接着層３、シルク印刷により形成されたシルク印刷絵柄層４、シルク印刷絵柄層４を保護するためのハードコート層５が、接着層３を最上層とするようにシート状のフィルム部材７の上に順次積層された熱転写フィルム８を用いて、熱転写により、接着層３と、シルク印刷絵柄層４と、ハードコート層５とを、板状に形成された基材２上に順次積層したことを特徴とするものである。
【００１２】
図１（ａ）に示すように、本実施の形態の遊技板１は、基材２の上に、接着層３、シルク印刷絵柄層４及びハードコート層５が順次積層されて形成されている。基材２は、板状に形成されている遊技板１のベースとなる部材であり、図示しない遊技機に組み付けることが可能な大きさに形成されている。基材２の厚さは、１０〜２０ｍｍのものが好ましい。基材２は、例えば透光性を有する材料で形成することが好ましく、透光性を有する樹脂材料により形成されることがより好ましい。基材２としては、合成樹脂材料又はガラス材料を用いることができる。合成樹脂材料としては、例えばポリカーボネート樹脂、アクリル系樹脂、セルロース系樹脂、ポリアミド系樹脂、ポリスチレン系樹脂、ＡＢＳ樹脂等が例示される。合成樹脂材料として透光性が求められる場合には、例えば、ポリカーボネート樹脂、ポリアクリル酸メチル、ポリメタクリル酸メチル、アクリル酸メチル・スチレン共重合体、メタアクリル酸メチル・スチレン共重合体等のアクリル系樹脂、ポリスチレン系樹脂等が挙げられる。また、軽量化を求める場合には、合成樹脂発泡体を使用することも可能である。この場合には、機械的強度等の観点から低発泡倍率のものが好ましい。なお、基材２を形成する材料は、上記したものに限定されず、これら以外のものを任意に選択して適宜用いてよい。
【００１３】
基材２は、表面が平滑面となるように形成してもよいし、予め開口部等を開口形成してもよい。また、表面等に段差を設けるように形成してもよい。基材２は、射出成型により成形されるのが好ましい。射出成型で成形することにより、基材２に開口や凹凸を容易に設けることができ、基材２の形状の自由度を大幅に向上させることができる。
【００１４】
接着層３は、基材２の上面に積層されており、該基材２と、接着層３の上に積層されているシルク印刷絵柄層４及びハードコート層５を順次積層するように構成されている。図１（ａ）に示すように、接着層３は、基材２とシルク印刷絵柄層４との間に積層されている。接着層３は、シルク印刷絵柄層４の裏面側にシルク印刷により形成されている。接着層３の厚みは１０〜２００μｍであることが好ましく、１５〜３０μｍであることがより好ましい。また、接着層３は、基板の表面全体に対して接着固定されるように形成されることが好ましい。接着層３に用いられる材料は、ポリエステル系樹脂、エチレン酢酸ビニル系樹脂、ポリウレタン樹脂、ポリアミド系樹脂等が挙げられるが、接着層３に用いられる接着剤は透明であることが好ましく、エチレン酢酸ビニル系等を用いることが好ましい。接着層３を透明にすることで、例えば基板の裏面側から光が照射された場合に、照射された光の損失を少なくすることができ、より光を使った演出を行うことができる。また、接着層３に用いられる接着剤としては、加熱することにより接着するもの、加圧することにより接着するもの、加熱及び加圧することにより接着するものであることが好ましい。
【００１５】
シルク印刷絵柄層４は、遊技板１の絵柄を構成する層で、接着層３とハードコート層５との間に積層されている。本実施の形態では、シルク印刷絵柄層４は、インクを用いてハードコート層５にシルク印刷で印刷することにより形成される。シルク印刷絵柄層４に形成される絵柄には、絵柄の他に図柄、画像、模様文字等が含まれる。シルク印刷絵柄層４は、ハードコート層５の全面にベタ状に設けてもよいし、部分的に設けてもよい。また、シルク印刷絵柄層４を印刷する場合、多色刷りを行うときは、必要な色のインクを重ね刷りすることで設けることができる。シルク印刷絵柄層４に用いるインクとしては、ベヒクルに染料、顔料等の着色剤を加え、必要に応じて安定剤、硬化剤等を適宜混合して得られるインクを用いることができる。
【００１６】
ハードコート層５は、シルク印刷絵柄層４を保護するためのもので、シルク印刷、オフセット印刷又はロールコータによる塗布等の方法で印刷を行うことにより形成される。このハードコート層５は、膜厚が５μｍ〜５０μｍであるように形成することが好ましく、７μｍ〜２０μｍであるように形成することがより好ましい。ハードコート層５をこの膜厚で形成することにより、シルク印刷絵柄層４を保護するための硬度を得ることができ、かつ透明なハードコート層５を得ることができて、該ハードコート層５により保護されているシルク印刷絵柄層４に形成された各種絵柄をきれいに視認することができる。また、ハードコート層５は、鉛筆硬度がＨＢ〜３Ｈの範囲内であることが好ましく、Ｈ〜２Ｈの範囲内であることがより好ましい。ハードコート層５の硬度を上記範囲とすることにより、遊技球等の衝突や遊技釘の打刻等をした場合に、割れや傷が発生しにくくすることが可能になる。
【００１７】
このように、基材２上に接着層３、シルク印刷絵柄層４及びハードコート層５を順次積層させて遊技板１を形成することにより、シルク印刷絵柄層４に形成されている各種絵柄を鮮明に見せることが可能になる。また、シルク印刷絵柄層４の上にハードコート層５を積層することで、シルク印刷絵柄層４の絵柄を保護することができ、これにより、遊技釘を打刻した場合や遊技球が衝突した場合においても、絵柄を確実に保護することができる。また、ハードコート層５を上記した通りに構成することで、遊技球の衝突等があった場合でも、ハードコート層５の表面が傷つかず、透明な状態を維持させることができる。したがって、遊技板１の表面を遊技球が流下し、該遊技球が遊技板１の表面に衝突したとしても、該表面が傷つかず、シルク印刷絵柄層４の絵柄を鮮明に視認できる状態を長期間に亘って維持することが可能になる。また、本実施の形態に係る遊技板１は、基材２に透明樹脂基板を用いることで光を透過させやすくなり、光を用いた演出を行いやすくすることが可能になる。
【００１８】
次に、本実施の形態に係る遊技板１を製造する際に使用する熱転写フィルム８の構成について説明する。熱転写フィルム８は、少なくとも、接着層３、シルク印刷絵柄層４、ハードコート層５が、前記接着層３を最上層とするようにシート状のフィルム部材７上に順次積層されている。即ち、図１（ｂ）に示すように、熱転写フィルム８は、遊技板１の基板と略同一の大きさに形成されたシート状のフィルム部材７上に、剥離層６、ハードコート層５、シルク印刷絵柄層４及び接着層３が順次積層されて構成されている。
【００１９】
フィルム部材７は、熱転写フィルム８の基材となるものであり、このフィルム部材７の表面に剥離層６等の各層が順次積層されるようになっている。フィルム部材７は、遊技板１と略同一の大きさに形成されたシート状の部材である。このフィルム部材７は、厚さが７０〜２００μｍのものが好ましく、１００〜２００μｍのものがより好ましい。フィルム部材７の厚さを上記した範囲内のものにすることで、遊技板１の基材２にフィルム部材７を貼り付ける時の折れ曲がりを防止することができ、かつハードコート層５上から剥離層６を剥離する際の曲がりやすさを併せ持つことが可能になる。フィルム部材７としては、合成樹脂材料を用いることができる。合成樹脂材料としては、例えばポリカーボネート樹脂、アクリル系樹脂、ポリアミド系樹脂、ポリスチレン系樹脂、ＡＢＳ樹脂等が例示される。なお、フィルム部材７を形成する材料は、上記したものに限定されず、これら以外のものを任意に選択して適宜用いてよい。
【００２０】
剥離層６は、フィルム部材７とハードコート層５との間に積層されており、熱転写フィルム８を基材２上に熱転写した後、フィルム部材７を剥離する時にハードコート層５と分離するように形成されている。この剥離層６には、シリコンとゴム系の素材を混合したものが用いられている。また、剥離層６の膜厚は、１〜１０μｍであることが好ましく、１．５〜２μｍであることが好ましい。剥離層６の膜厚をこの範囲内のものにすることで、接着層３における接着力よりも小さな力で、ハードコート層５から剥離させることが可能になる。また、剥離層６は、ハードコート層５の表面と接する一方の面がマット状に形成されていることが好ましい。一方の面をこのように形成することで、剥離層６をハードコート層５から容易に剥離しやすくすることができるとともに、剥離する際にハードコート層５に過剰な力が加わることによる該ハードコート層５の剥がれ等を防止することも可能になる。
【００２１】
本実施の形態で使用する熱転写フィルム８において、ハードコート層５は、剥離層６の上面に積層されている。このハードコート層５は、剥離層６に対してシルク印刷、オフセット印刷又はロールコータによる塗布等により印刷されている。また、シルク印刷絵柄層４は、ハードコート層５の上面に所定の絵柄を描くようにしてシルク印刷で印刷されている。次に、接着層３は、シルク印刷絵柄層４の上面に積層されている。接着層３は、ポリエステル系樹脂、エチレン酢酸ビニル系樹脂、ポリウレタン樹脂、ポリアミド系樹脂等からなる接着剤をシルク印刷絵柄層４の上面全体に亘ってシルク印刷等の方法により印刷されている。
【００２２】
この熱転写フィルム８は、フィルム部材７の上にシルク印刷により形成されたシルク印刷絵柄層４が積層しているので、枚葉に切断したシート状のフィルム部材７の上に剥離層６、ハードコート層５、シルク印刷絵柄層４及び接着層３を順次積層させることができる。そのため、長尺体のフィルム部材７を使用して熱転写フィルム８を製造する場合に比べて、熱転写フィルム８の製造コストを大幅に低減することができる。特に、本実施の形態で使用する熱転写フィルム８は、大量生産及び少量生産のいずれにも柔軟に対応することができ、特に熱転写フィルム８の少量生産を行う場合の製造コストを大幅に低減することができる。また、シルク印刷によりシルク印刷絵柄層４を形成するので、短時間で絵柄の多色印刷を行うことができ、また印刷された絵柄も、細かいドットにより形成されたきめ細やかな配色を施すことができ、よりきれいな絵柄を形成することができる。
【００２３】
次に、本実施の形態に係る遊技板の製造方法を図２に基づいて説明する。本実施の形態に係る遊技板の製造方法は、接着層３、接着層３の下側に積層されシルク印刷により形成されているシルク印刷絵柄層４、シルク印刷絵柄層４の下側に積層され該シルク印刷絵柄層４を保護するためのハードコート層５、ハードコート層５の下側に積層された剥離層６、剥離層６の下側に設けられたシート状のフィルム部材７からなる熱転写シートを、接着層３の表面が板状に形成された基材２の表面と接するように積層し、フィルム部材７の表面を加熱して、基材２とフィルム部材７とを接着し、フィルム部材７及び剥離層６を剥離して遊技板１を製造することを特徴とするものである。
【００２４】
図２（ａ）に示すのは、上記した積層構成を有する熱転写フィルム８である。すなわち、この熱転写フィルム８は、フィルム部材７の上に、剥離層６、ハードコート層５、シルク印刷絵柄層４及び接着層３が順次積層されている。この図２（ａ）に示す熱転写フィルム８を基材２の上に積層させる。図２（ｂ）に示すように、熱転写フィルム８を基材２の上に積層させる時は熱転写フィルム８を図２（ａ）に示す状態とは上下逆にし、接着層３の表面が遊技板１を構成する基材２の表面と接するように積層する。この場合の積層の仕方としては、例えば接着層３の表面の一部を基材２の表面の一部の上に部分的に載せて積層させ、その後、順次図２（ｂ）に示すＡ方向に向けて熱転写フィルム８を基材２の上に載せて積層させる。図２（ｃ）に示すように、基材２の上に熱転写フィルム８を積層させた状態では、基材２の上に、接着層３、シルク印刷絵柄層４、ハードコート層５、剥離層６及びフィルム部材７が順次積層されている。
【００２５】
次に、基材２上にシルク印刷絵柄層４等を転写するための熱転写を行う。熱転写は、基材２の上に積層させた熱転写フィルム８に対して、熱転写フィルム８が基材２に対して押圧される方向に向けて、加熱されながら加圧されることにより行われる。加熱及び加圧を行う方法としては、例えば所定の温度まで加熱された加圧ローラを用いて加熱及び加圧することが行われるが、これ以外の方法であってもよい。本実施の形態では、熱転写を行う際における加圧ローラの温度は６０〜２００℃であることが好ましく、１００〜１５０℃であることがより好ましい。この範囲内の温度にすることで、基材２が透明樹脂基板等で形成されている場合のように樹脂材料で形成されたものに対して過度な熱を加えないようにし、かつ接着層３を確実に溶かして熱転写フィルム８を透明樹脂基板に接着することができる。また、加圧ローラは、５５〜１００ｇ／ｃｍ２の転写圧力を加えながら熱転写フィルム８上の移動するように構成されていることが好ましい。このような力を加えて押圧することで、より確実に熱転写フィルム８を基材２に接着させることができる。
【００２６】
次に、図２（ｄ）に示すように、基材２に積層させた熱転写フィルム８から、フィルム部材７及び剥離層６を取り除く。先に説明した通り、熱転写フィルム８を加熱及び加圧することにより、熱転写フィルム８の接着層３において、熱転写フィルム８と基材２とが接着されている。この状態にした後、フィルム部材７を図２（ｄ）中のＢ方向へ引き剥がす。このとき、図２（ｄ）中においてフィルム部材７の下側に位置する剥離層６は、フィルム部材７側に付いており、剥離層６よりも下側に積層されているハードコート層５及びシルク印刷絵柄層４は接着層３が基材２に接着されていることにより基材２側に貼り付いている。そのため、フィルム部材７をＢ方向へ引き剥がそうとすると、フィルム部材７と剥離層６のみがＢ方向へ引き剥がされる。したがって、フィルム部材７及び剥離層６を引き剥がした後に形成される遊技板１は、図２（ｄ）中における最上層がハードコート層５となる。この場合、遊技板１は、基材２の上に接着層３、シルク印刷絵柄層４及びハードコート層５が順次積層されている、先に説明した遊技板１となる。
【００２７】
このように、本実施の形態に係る遊技板１の製造方法では、シート状のフィルム部材７の上に、剥離層６、ハードコート層５、シルク印刷絵柄層４及び接着層３を順次積層させた熱転写フィルム８を用いて、接着層３の表面が基材２の表面と接するように積層させ、フィルム部材７の表面を加熱して、接着層３において基材２と熱転写フィルム８を接着し、フィルム部材７及び剥離層６を剥離して遊技板１を製造するので、大量生産及び少量生産のいずれを行う場合にも低コストで遊技板１を製造することができる。また、本実施の形態に係る製造方法で製造することにより、より鮮やかな絵柄を有する遊技板１を製造することが可能になる。
【００２８】
なお、本実施の形態における遊技板の製造方法では、熱転写を行う際に加圧ローラを用いて行う例について説明したが、熱転写を行う方法はこれ以外の方法であってもよいのは勿論である。例えば、加圧ローラに代えて平板状の加圧板を加熱した状態で用いてもよいし、これ以外の方法を任意に選択して用いてもよい。
【００２９】
次に、本発明に係る遊技板の第２の実施の形態を図３（ａ）に基づいて説明する。図３（ａ）は、本発明に係る遊技板の第２の実施の形態の例を示す断面図である。なお、第２の実施の形態に係る遊技板の構成について、先に説明したものと同様のものに関しては、説明を省略する。本実施の形態に係る遊技板１１は、少なくとも、接着層１３、オフセット印刷により形成されたオフセット印刷絵柄層１４、オフセット印刷絵柄層１４を保護するためのハードコート層１５が、接着層１３を最上層とするようにシート状のフィルム部材１７上に順次積層された熱転写フィルム１８を用いて、熱転写により、接着層１３と、オフセット印刷絵柄層１４と、ハードコート層１５とを、板状に形成された基材１２上に順次積層したことを特徴とするものである。
【００３０】
図３（ａ）に示すように、遊技板１１は、基材１２の上に、接着層１３、オフセット印刷絵柄層１４及びハードコート層１５が順次積層されて形成されている。オフセット印刷絵柄層１４は、本実施の形態では遊技板１１の絵柄を構成する層で、接着層１３とハードコート層１５との間に積層されている。オフセット印刷絵柄層１４は、オフセットインクを用いてハードコート層１５にオフセット印刷することにより形成される。オフセット印刷絵柄層に形成される絵柄についても、絵柄の他に図柄、画像、模様文字等が含まれる。オフセット印刷絵柄層１４も、ハードコート層１５の全面にベタ状に設けてもよいし、部分的に設けてもよい。
【００３１】
オフセット印刷絵柄層１４は、厚みが１〜４μｍと薄く形成することができる。そのため、光がオフセット印刷絵柄層１４を透過しやすくなり、発光部材等から発せられる光による演出をより新鮮味のあるものにすることが可能になる。また、本実施の形態に係る遊技板１１は、オフセット印刷絵柄層１４の上にハードコート層１５を設けているので、厚みが５〜１０μｍと薄く傷つきや破損のおそれが高いオフセット印刷絵柄層１４を確実に保護することが可能になる。
【００３２】
次に、本実施の形態に係る遊技板１１を製造する際に使用する熱転写フィルム１８の構成について説明する。熱転写フィルム１８は、少なくとも、接着層１３、オフセット印刷により形成されたオフセット印刷絵柄層１４、前記オフセット印刷絵柄層１４を保護するためのハードコート層１５が、前記接着層１３を最上層とするようにシート状のフィルム部材１７上に順次積層されている。即ち、図２（ｂ）に示すように、熱転写フィルム１８は、遊技板１１の基板と略同一の大きさに形成されたシート状のフィルム部材１７上に、剥離層１６、ハードコート層１５、オフセット印刷絵柄層１４及び接着層１３が順次積層されて構成されている。
【００３３】
本実施の形態で使用する熱転写フィルム１８において、ハードコート層１５は、剥離層１６の上面に積層されている。このハードコート層１５は、剥離層１６に対してシルク印刷、オフセット印刷又はロールコータによる塗布等により印刷されている。また、オフセット印刷絵柄層１４は、ハードコート層１５の上面に所定の絵柄を描くようにオフセット印刷で印刷されている。
【００３４】
この熱転写フィルム１８は、フィルム部材１７の上にオフセット印刷により形成されたオフセット印刷絵柄層が積層しているので、枚葉に切断したシート状のフィルム部材１７の上に剥離層１６、ハードコート層１５、オフセット印刷絵柄層１４及び接着層１３を順次積層させることができる。そのため、本実施の形態によれば、長尺体のフィルム部材１７を使用して熱転写フィルム１８を製造する場合に比べて、熱転写フィルム１８の製造コストを大幅に低減することができる。特に、本実施の形態で使用する熱転写フィルム１８は、大量生産及び少量生産のいずれにも低コストで柔軟に対応することができ、特に少量生産を必要とする熱転写フィルム１８の場合には、低コストで提供することが可能になる。また、印刷された絵柄も、より細かいドットによりきめ細やかな配色を施すことができ、よりきれいな絵柄を形成することが本実施の形態によっても可能になる。
【００３５】
本実施の形態に係る遊技板は、接着層、前記接着層の下側に積層されオフセット印刷により形成されているオフセット印刷絵柄層、前記オフセット印刷絵柄層の下側に積層され該オフセット印刷絵柄層を保護するためのハードコート層、前記ハードコート層の下側に積層された剥離層、前記剥離層の下側に設けられたシート状のフィルム部材からなる熱転写シートを、前記接着層の表面が板状に形成された基材の表面と接するように積層し、前記フィルム部材の表面を加熱して、前記基材と前記フィルム部材とを接着し、前記フィルム部材及び剥離層を剥離するという工程を経て製造される。本実施の形態の製造方法における各工程の詳細は先に説明したのと同様であるから、ここでの詳細な説明は省略するが、本実施の形態の製造方法によっても、上記したと同様の効果を得ることが可能である。
【００３６】
次に、本発明に係る遊技板の第３の実施の形態を図４（ａ）に基づいて説明する。図４（ａ）は、本発明に係る遊技板の第３の実施の形態の例を示す断面図である。なお、第３の実施の形態に係る遊技板の構成について、先に説明したのと同様の構成を有するものに関しては、説明を省略する。本実施の形態に係る遊技板２１は、少なくとも、接着層２３、シルク印刷により形成されたシルク印刷絵柄層２４、オフセット印刷により形成されたオフセット印刷絵柄層２５及び少なくとも前記オフセット印刷絵柄層２５を保護するためのハードコート層２６が、前記接着層２３を最上層とするようにシート状のフィルム部材２８上に順次積層された熱転写フィルム２９を用いて、熱転写により、前記接着層２３と、前記シルク印刷絵柄層２４と、前記オフセット印刷絵柄層２５と、前記ハードコート層２６とを、板状に形成された基材２２上に順次積層したことを特徴とするものである。
【００３７】
図４（ａ）に示すように、遊技板２１は、基材２２としての透明樹脂基板の上に、接着層２３、シルク印刷絵柄層２４、オフセット印刷絵柄層２５及びハードコート層２６が順次積層されて形成されている。すなわち、遊技板２１は、遊技板２１の絵柄を形成する層が、シルク印刷絵柄層２４及びオフセット印刷絵柄層２５の二つで形成されている。
【００３８】
本実施の形態に係る遊技板２１によれば、シルク印刷絵柄層２４及びオフセット印刷絵柄層２５を用いて遊技板２１の絵柄を形成している。一般に、シルク印刷絵柄層２４の厚さはオフセット印刷絵柄層２５の厚さよりも厚く形成されるから、シルク印刷絵柄層２４を透過した光の量をシルク印刷絵柄層の膜厚等によって制御することが出来る。したがって、光源等から照射される光を任意な量に減衰させることができ、光源の発光態様によって、よりきらびやかな演出を行うようにすることが可能になる。また、シルク印刷絵柄層２４及びオフセット印刷絵柄層２５の厚さを場所によって任意に変化させることで、より光源からの光を用いることによる演出効果を向上させることが可能になる。
【００３９】
次に、本実施の形態に係る遊技板２１を製造する際に使用する熱転写フィルム２９の構成について説明する。熱転写フィルム２９は、少なくとも、接着層２３、シルク印刷により形成されたシルク印刷絵柄層２４、オフセット印刷により形成されたオフセット印刷絵柄層２５及び少なくとも前記オフセット印刷絵柄層２５を保護するためのハードコート層２６が、前記接着層２３を最上層とするようにシート状のフィルム部材２８上に順次積層されて構成されている。
【００４０】
本実施の形態で使用する熱転写フィルム２９において、ハードコート層２６は、剥離層２７の上面に積層されている。このハードコート層２６は、剥離層２７に対してシルク印刷、オフセット印刷又はロールコータによる塗布等により印刷されている。また、シルク印刷絵柄層２４は、ハードコート層２６の上面に所定の絵柄を描くようにシルク印刷で印刷されている。さらに、オフセット印刷絵柄層２５は、シルク印刷絵柄層２４の上に所定の絵柄を描くようにオフセット印刷で印刷されている。また、接着層２３は、オフセット印刷絵柄層２５の上に塗布等の方法により形成されている。
【００４１】
この熱転写フィルム２９も、フィルム部材２８の上にシルク印刷により形成されたシルク印刷絵柄層２４及びオフセット印刷により形成されたオフセット印刷絵柄層２５が積層するので、枚葉に切断されたシート状のフィルム部材２８の上に剥離層２７、ハードコート層２６、シルク印刷絵柄層２４、オフセット印刷絵柄層２５、接着層２３を順次積層させることができる。そのため、本実施の形態によっても、長尺体のフィルム部材を使用して熱転写フィルムを製造する場合に比べて、熱転写フィルムの製造コストを大幅に低減することができる。また、本実施の形態においても、大量生産及び少量生産のいずれにも低コストで対応することができ、特に少量生産を必要とする熱転写フィルム２９を低コストで提供することが可能になる。また、本実施の形態は、シルク印刷絵柄層２４及びオフセット印刷絵柄層２５を積層させているので、遊技板２１の絵柄をより鮮明なものにすることが可能になる。
【００４２】
本実施の形態に係る遊技板は、接着層２３、前記接着層２３の下側に積層されシルク印刷により形成されているシルク印刷絵柄層２４、前記シルク印刷絵柄層２４の下側に積層されオフセット印刷により形成されているオフセット印刷絵柄層２５、少なくともオフセット印刷絵柄層２５の下側に積層され、少なくとも前記オフセット印刷絵柄層２５を保護するためのハードコート層２６、前記ハードコート層２６の下側に積層された剥離層２７、及び前記剥離層２７の下側に設けられたシート状のフィルム部材２８からなる熱転写シートを、前記接着層２３の表面が板状に形成された基材２２の表面と接するように積層し、前記フィルム部材２８の表面を加熱して、前記基材２２と前記フィルム部材２８とを接着し、前記フィルム部材２８及び剥離層２７を剥離するという工程を経て製造される。本実施の形態の製造方法における各工程の詳細は先に説明したのと同様であるから、ここでの詳細な説明は省略するが、本実施の形態に係る製造方法によっても、上記したと同様の効果を得ることが可能である。
【００４３】
次に、本発明に係る遊技板の第４の実施の形態を図５に基づいて説明する。図５は、本発明に係る遊技板の第４の実施の形態の例を示す断面図である。なお、第４の実施の形態に係る遊技機の構成について、先に説明したのと同様の構成を有するものに関しては、説明を省略する。本実施の形態の遊技板３１は、少なくとも、接着層３３、シルク印刷により形成されたシルク印刷絵柄層３４、オフセット印刷により形成されたオフセット印刷絵柄層３５及び少なくとも前記オフセット印刷絵柄層３５を保護するためのハードコート層３６が、前記接着層３３を最上層とするようにシート状のフィルム部材上に順次積層された熱転写フィルムを用いて、熱転写により、前記接着層３３と、前記シルク印刷絵柄層３４と、前記オフセット印刷絵柄層３５と、前記ハードコート層３６とを、板状に形成された基材３２上に順次積層し、基材３２上に、接着層３３、シルク印刷絵柄層３４及びハードコート層３６が順次積層された第１の領域３７と、基材３２上に、接着層３３、シルク印刷絵柄層３４、オフセット印刷絵柄層３５及びハードコート層３６が順次積層された第２の領域３８と、を有することを特徴とするものである。
【００４４】
図５に示すように、遊技板３１は、基材３２の上に、接着層３３、シルク印刷絵柄層３４、オフセット印刷絵柄層３５及びハードコート層３６が順次積層されている。オフセット印刷絵柄層３５は、シルク印刷絵柄層３４の上にオフセット印刷により所定の厚さに印刷することで積層されている。本実施の形態では、このオフセット印刷絵柄層３５は、シルク印刷絵柄層３４に対して部分的に積層されている。ハードコート層３６は、シルク印刷絵柄層３４及びオフセット印刷絵柄層３５を保護するためのものである。即ち、ハードコート層３６は、シルク印刷絵柄層３４の上にオフセット印刷絵柄層３５が積層されている箇所はオフセット印刷絵柄層３５の上に積層され、該オフセット印刷絵柄層３５を保護し、シルク印刷絵柄層３４の上にオフセット印刷絵柄層３５が積層されていない箇所は、シルク印刷絵柄層３４の上に積層され、該シルク印刷絵柄層３４を保護するように形成されている。また、このように形成することで、遊技板３１には、基材３２の上に、接着層３３、シルク印刷絵柄層３４及びハードコート層３６が順次積層された第１の領域３７と、基材３２の上に、接着層３３、シルク印刷絵柄層３４、オフセット印刷絵柄層３５及びハードコート層３６が順次積層された第２の領域３８が形成されている。
【００４５】
本実施の形態に係る遊技板３１によれば、上記した効果に加え、シルク印刷絵柄層３４及びオフセット印刷絵柄層３５を用いて遊技板３１の絵柄を形成し、基材３２の上に、接着層３３、シルク印刷絵柄層３４及びハードコート層３６を順次積層した第１の領域３７と、基材３２の上に、接着層３３、シルク印刷絵柄層３４、オフセット印刷絵柄層３５及びハードコート層３６を順次積層した第２の領域３８とを形成したので、小さなドット径により鮮明な絵柄を形成することができるオフセット印刷と、層の厚みを厚く形成することで、該層に用いるインクの発色を向上させることができるシルク印刷のいずれをも用いて、より深みのある色合いを持つ鮮明な絵柄を形成することが可能になる。
【００４６】
次に、本発明に係る遊技板の第５の実施の形態を図６（ａ）に基づいて説明する。図６（ａ）は、本発明に係る第５の実施の形態の例を示す断面図である。なお、第５の実施の形態に係る遊技板４１の構成について、先に説明したのと同様の構成を有するものに関しては、説明を省略する。本実施の形態に係る遊技板４１は、シルク印刷絵柄層４４の上側又はオフセット印刷絵柄層４６の下側の少なくとも一部に金属薄膜層４５を設けたことを特徴とするものである。
【００４７】
図６（ａ）に示すように、金属薄膜層４５は、シルク印刷絵柄層４４とオフセット印刷絵柄層４６との間に形成されている。すなわち、金属薄膜層４５は、シルク印刷絵柄層４４の上側であり、オフセット印刷絵柄層４６の下側に形成されている。この金属薄膜層４５は、粘着性を有する金属薄膜転写用紫外線硬化型接着剤（粘着糊）をオフセット印刷した後、金属薄膜を加圧等により該紫外線硬化型接着剤（粘着糊）の存在する部分のみ転写し、その後紫外線照射手段により該紫外線硬化型接着剤（粘着糊）が硬化して形成される、紫外線硬化型樹脂と金属薄膜からなる層である。
【００４８】
金属薄膜は、光フィルム、金属箔等で形成されている。光フィルムは、ホログラムホイル（ホログラム箔）、ホログラムフィルム、ホログラムシール等のように、金属薄膜の表面に光学的エッチング、腐食又は蒸着等の手段によって、模様や画像を立体的に設けたもの、又は平面的に形成されているもの、若しくは表面が光沢を有する無地状に仕上げたもの等が挙げられる。また、金属薄膜の表面を保護するためにポリエチレン、ポリプロピレン等をコーティングしたものを用いることもできる。
【００４９】
金属箔としては、アルミニウム、金、銀等の箔が挙げられる。これらの金属箔にウレタン樹脂を含む樹脂層をコーティングして金属薄膜層４５として用いることもでき、また更に金属箔を紙材やプラスチックフィルムに貼付して用いてもよい。金属箔を貼付するプラスチックフィルムとしては、ポリエチレンテレフタレート（ＰＥＴ）、ＯＰＰ、ＣＰＰ等が挙げられる。
【００５０】
金属薄膜としては、該金属薄膜の表面にその光沢や光の反射を阻害しない程度に塗料等を塗布して着色したもの、又は表面にメッキを施して着色したもの等を用いることもできる。着色する色としては、金色及びその他の薄い色を用いることができ、例えば水色、クリーム色、薄紫色、桃色等を用いることができる。金属箔等の表面に塗料を塗布したり、メッキを施したものの更に上にウレタン樹脂を含む樹脂層を設けてもよい。
【００５１】
金属薄膜層４５の厚みは０．０２〜０．０４μｍ程度のものが用いられている。この金属薄膜は、紙材やプラスチックフィルム等に貼付されており、例えば０．１５ｍｍ程度の厚みの紫外線硬化型接着剤（粘着糊）上に、紙材等に添付して用いられる。
【００５２】
紫外線硬化型接着剤（粘着糊）用の紫外線硬化型樹脂としては、特に制限はなく、ウレタン系、ポリエステル系、エポキシ系、ポリオール系の（メタ）アクリル酸変性された樹脂の各種オリゴマー、モノマー等に光開始剤が添加されたものを用いることができる。これらの中でもウレタンアクリレート、ポリエステルアクリレート、エポキシアクリレート、ウレタンメタクリレート、ポリエステルメタクリレート、エポキシメタクリレート等の分子末端にアクリル基又はメタクリル基を有しているものが好適に使用できる。
【００５３】
オリゴマーとしては、ウレタンアクリレート、エポキシアクリレート、不飽和ポリエステル、ポリエステルアクリレート、ポリエーテルアクリレート、ビニルアクリレートなどが例示でき、モノマーとして、ジシクロペンテニルエチルアクリレート、イソボルニルアクリレート、フェノールエチレンオキサイド変性アクリレート等の単官能アクリレート、トリプロピレングリコールジアクリレート、１，６−ヘキサンジオールジアクリレート、ビスフェノールＡジグリシジルエーテルジアクリレート、テトラエチレングリコールジアクリレート、トリメチールプロパントリアクリレート、ペンタエリスリトールトリアクリレート、ペンタエリスリトールテトラアクリレート、ジペンタエリスリトールヘキサアクリレート等の多官能アクリレートが挙げられる。
【００５４】
光開始剤としては、ラジカル、カチオン、アニオン生成の量子効率が高いベンゾイン誘導体等の一般に市販されているものが使用でき、熱的安定性が高く暗所で安定で、モノマーやオリゴマーへの溶解性が高いものを適宜選択して使用できる。さらに増感剤としてｎ−ブチルアミン、トリエチルアミン、ｐ−ジメチルアミノ安息香酸エチル等の脂肪族アミン、芳香族アミンを併用しても良い。光開始剤は一般に紫外線硬化型インク全量に対して１〜２０質量％添加される。紫外線硬化の場合の照射量は４００〜６００ｍｊ／ｃｍ２程度が良い。通常この処理は５０〜１５０ｍ／ｍｉｎのライン速度で可能であるから極めて生産効率が高い。
【００５５】
紫外線硬化型接着剤（粘着糊）には、粘着性付与剤としてアクリル系モノマー・オリゴマー、特殊アクリレート、ウレタンアクリレート、ポリエステルアクリレート、キシレン樹脂等を添加することができ、また、必要に応じて、公知の顔料分散剤、酸化防止剤、防腐剤、防黴剤、シリコーンオイル、界面活性剤、表面潤滑剤、消泡剤、光安定剤等の各種添加剤を添加してもよく、さらに、貯蔵時のゲル化防止の目的でハイドロキノン、ニトロソ化合物等の重合禁止剤を添加してもよい。また、粘度調整剤として、有機ベントナイト、各種ワックス、スターチ類、金属石けん等の粉体、市販のゲル化剤等を添加することができる。
【００５６】
次に、本実施の形態に係る遊技板４１を製造する際に使用する熱転写フィルムの構成を図６（ｂ）に基づいて説明する。熱転写フィルムは、接着層４３、シルク印刷絵柄層４４、金属薄膜層４５、オフセット印刷絵柄層４６、ハードコート層４７が、接着層４３を最上層とするようにシート状のフィルム部材上に順次積層されて構成されている。
【００５７】
本実施の形態で使用する熱転写フィルムにおいて、ハードコート層４７は、剥離層４８の上面に積層されている。このハードコート層４７は、剥離層４８に対してシルク印刷、オフセット印刷又はロールコータによる塗布等により印刷されている。また、オフセット印刷絵柄層４６は、ハードコート層４７の上面に所定の絵柄を描くようにオフセット印刷で印刷されている。また、金属薄膜層４５は、オフセット印刷絵柄層４６の上面にオフセット印刷又はシルク印刷等によって塗布された粘着糊上に貼付されている。シルク印刷絵柄層４４は、上記した金属薄膜層４５の上側にシルク印刷によって印刷されている。さらに、接着層４３は、オフセット印刷又はシルク印刷等の方法により、シルク印刷絵柄層４４の上側に印刷されて形成されている。なお、本実施の形態では、金属薄膜層４５は、オフセット印刷絵柄層４６とシルク印刷絵柄層４４との間に位置するように形成されているが、金属薄膜層４５は、オフセット印刷絵柄層４６の下側、又はシルク印刷絵柄層４４の上側の少なくともいずれかに設けられていればよい。
【００５８】
金属薄膜層４５は、該金属薄膜を転写するための粘着性を有する紫外線硬化型接着剤（粘着糊）をオフセット印刷した後、該紫外線硬化型接着剤（粘着糊）上に金属薄膜を転写し、紫外線照射手段により、紫外線硬化型接着剤を硬化して形成される層であれば、オフセット印刷機の型式、金属薄膜の転写方法及び紫外線照射手段は特に限定されるものではない。しかし、複数のＵＶオフセット印刷ユニット及びコールドフォイル加工をインラインで処理可能な１台のオフセット印刷機を用いて、基材４２の上に接着層４３、シルク印刷絵柄層４４、金属薄膜層４５、オフセット印刷絵柄層４６及びハードコート層４７の形成をワンパスで行うことにより、従来の種々の問題点を解決して、印刷速度及び転写速度を大幅に向上することが可能になる。
【００５９】
ここで、「コールドフォイルシステム」とは、フォイル転写の段階で高温処理を必要とせず、専用の粘着糊（本発明においては、紫外線硬化型接着剤（粘着糊））を塗布面の全面又は一部に塗布して該粘着糊上にフォイルを転写する方式を意味するものである。
【００６０】
本実施の形態に係る遊技板４１によれば、コールドフォイルシステムを採用することにより、金属薄膜を紫外線硬化型接着剤上に転写する際、該紫外線硬化型接着剤上への金属薄膜の転写が一度に限定されないので、デザイン上必要な場合には、ワンパスで２〜５種類の金属薄膜を連続して転写することが可能になり、デザインの幅をより多様化することが可能になる。また、本実施の形態に係る遊技板４１によれば、コールドフォイルシステムを採用することで、紫外線硬化型樹脂（粘着層）を利用して、金属薄膜に多少の凹凸があっても、該金属薄膜板は斑なく固着させることができる。また、これにより絵柄のデザイン幅を多様化することもできる。
【００６１】
なお、本実施の形態においては、金属薄膜層４５が金属薄膜と粘着糊とから構成されている例を用いて説明したが、この構成に限定されるものではない。
【００６２】
次に、本発明の遊技板に係る第６の実施の形態を図７（ａ）に基づいて説明する。図７（ａ）は、本発明に係る遊技板の第６の実施の形態の例を示す断面図である。なお、第６の実施の形態に係る遊技板の構成について、先に説明したのと同様の構成を有するものに関しては、説明を省略する。本実施の形態に係る遊技板は、接着層の上側の少なくとも一部に隠蔽層を設けたことを特徴とするものである。
【００６３】
図７（ａ）に示すように、遊技板５１は、基材５２の上に、接着層５３、隠蔽層５４、シルク印刷絵柄層５５、オフセット印刷絵柄層５６及びハードコート層５７が順次積層されて形成されている。隠蔽層５４は、接着層５３とシルク印刷絵柄層５５の間に形成されている。隠蔽層５４は、シルク印刷絵柄層５５又は／及びオフセット印刷絵柄層５６により形成された絵柄の中の透明な部分で光を透過させたくない部分、又は絵柄の印刷されていない部分に設けられる。隠蔽層５４は、白色色素を含むインクを用いて、シルク印刷絵柄層５５又はオフセット印刷絵柄層５６と同様の印刷方法によって設けられる。隠蔽層５４に用いるインクは、バインダー樹脂に白色の染料又は無機顔料、体質顔料、その他の添加剤等を加えて得ることができる。白色無機顔料としては、チタンホワイト、亜鉛華、三酸化アンチモン等が、また体質顔料としては、炭酸カルシウム、カオリン、硫酸バリウム、水酸化アルミニウム等が挙げられる。また、上記したインクには、蛍光性を有する染料、顔料が含まれていてもよい。
【００６４】
なお、本実施の形態では、隠蔽層５４は接着層５３とシルク印刷絵柄層５５の間に形成されているが、隠蔽層５４は接着層５３の上に積層されていればよく、接着層５３とオフセット印刷絵柄層５６の間に形成されていてもよい。
【００６５】
次に、本実施の形態に係る遊技板５１を製造する際に使用する熱転写フィルム６０の構成について説明する。図７（ｂ）に示すように、熱転写フィルム６０は、遊技板５１の基板と略同一の大きさに形成されたシート状のフィルム部材５９の上に、剥離層５８、ハードコート層５７、オフセット印刷絵柄層５６、シルク印刷絵柄層５５、隠蔽層５４及び接着層５３が順次積層されて構成されており、接着層５３が最上層となるように形成されている。
【００６６】
本実施の形態で使用する熱転写フィルム６０において、ハードコート層５７は、剥離層５８の上面に積層されている。このハードコート層５７は、剥離層５８に対してシルク印刷、オフセット印刷又はロールコータによる塗布等により印刷されている。また、オフセット印刷絵柄層５６は、ハードコート層５７の上面に所定の絵柄を描くようにオフセット印刷により印刷されている。次に、シルク印刷絵柄層５５は、オフセット印刷絵柄層５６の上面に所定の絵柄を描くようにシルク印刷により印刷されている。なお、本実施の形態では、シルク印刷絵柄層５５は、オフセット印刷絵柄層５６の上面に印刷されている例を用いて説明するが、シルク印刷絵柄層５５がハードコート層５７の上面に所定の絵柄を描くように印刷されていてもよい。この場合には、シルク印刷絵柄層５５は、ハードコート層５７の上面とオフセット印刷絵柄層５６の上面に亘って印刷により形成されている場合、又はオフセット印刷絵柄層５６が形成されている場所とは別の場所に、ハードコート層５７の上面に所定の絵柄を描くように印刷されている場合のいずれであってもよい。隠蔽層５４は、シルク印刷絵柄層５５の上面に、オフセット印刷又はシルク印刷等の方法により形成されている。この場合、隠蔽層５４は、光を透過させたくない任意の場所にのみ設けてもよいし、シルク印刷絵柄層５５の全面に亘って隠蔽層５４を形成してもよい。
【００６７】
本実施の形態によれば、先に説明した遊技板の作用効果に加えて、隠蔽層５４を積層するので、光を透過させたくない場所は確実に遮光することができる。したがって、遊技板５１の絵柄等において、光を透過することで変色し、不自然な色合いになることを確実に防止することができ、より自然な色合いの絵柄にすることが可能になる。
【００６８】
次に、本発明に係る遊技板の第７の実施の形態を図８（ａ）に基づいて説明する。図８（ａ）は、本発明に係る第７の実施の形態の例を示す断面図である。なお、第７の実施の形態に係る遊技板の構成について、先に説明したのと同様の構成を有するものに関しては、説明を省略する。図８（ａ）に示すように、遊技板６１は、基材６２の上に、接着層６３、隠蔽層６４、シルク印刷絵柄層６５、金属薄膜層６６、オフセット印刷絵柄層６７及びハードコート層６８を順次積層して形成されている。また、図８（ｂ）に示すように、遊技板６１の製造に使用する熱転写フィルムは、遊技板６１の基板と略同一の大きさに形成されたシート状のフィルム部材７０の上に、剥離層６９、ハードコート層６８、オフセット印刷絵柄層６７、金属薄膜層６６、シルク印刷絵柄層６５、隠蔽層６４及び接着層６３を順次積層されて構成されており、接着層６３が最上層となるように形成されている。
【００６９】
熱転写フィルムにおいて、ハードコート層６８は、剥離層６９の上面に積層されており、該剥離層６９に対してシルク印刷、オフセット印刷又はロールコータによる塗布等により印刷されている。オフセット印刷絵柄層６７は、ハードコート層６８の上面に所定の絵柄を描くようにオフセット印刷により印刷されている。次に、金属薄膜層６６は、紫外線硬化型接着剤（粘着糊）をオフセット印刷絵柄層６７の上にオフセット印刷で塗布した後に金属薄膜を貼付することにより形成される。また、シルク印刷絵柄層６５は、金属薄膜層６６の上面に、シルク印刷により所定の絵柄を描くように印刷されている。さらに、隠蔽層６４は、シルク印刷絵柄層６５の上面に積層されており、オフセット印刷又はシルク印刷等の方法で印刷されている。また、接着層６３は、隠蔽層６４の上面に、接着剤を塗布することにより形成されている。
【００７０】
本実施の形態によれば、先に説明した作用効果に加えて、シルク印刷絵柄層６５を介して金属薄膜層６６と隠蔽層６４とを積層させ、また絵柄が形成されている層としてシルク印刷絵柄層６５及びオフセット印刷絵柄層６７を積層させているので、先に説明した遊技板６１についての作用効果に加えて、光を鮮やかに反射させたい部分については金属薄膜層６６を設け、光を確実に遮光させた部分については隠蔽層６４を設けるというように、場所に応じた光の透過、遮断、又は透過光の光量の調整などを行うことができる。したがって、本実施の形態に係る遊技板６１によれば、描かれた絵柄をより鮮明にし、かつ遊技機に組み込まれて使用される際に、より鮮やかな演出効果を得ることが可能になる。
【００７１】
以上、本発明に係る遊技板の構成及び遊技板の製造方法について詳細に説明したが、上記説明は本発明に係る遊技板及び遊技板の製造方法の例示であり、これに限定されるものではなく、本発明の趣旨を逸脱しない範囲で、適宜変更することが可能である。
【符号の説明】
【００７２】
１，１１，２１，３１，４１，５１，６１  遊技板
２，１２，２２，３２，４２，５２，６２  基材
３，１３，２３，３３，４３，５３，６３  接着層
４，２４，３４，４４，５５，６５  シルク印刷絵柄層
５，１５，２６，３６，４７，５７，６８  ハードコート層
６，１６，２７，４８，５８，６９  剥離層
７，１７，２８，４９，５９，７０  フィルム部材
８，１８，２９，５０，６０，７１  熱転写フィルム
１４，２５，３５，４６，５６，６７  オフセット印刷絵柄層
３７  第１の領域
３８  第２の領域
４５，６６  金属薄膜層
５４，６４  隠蔽層
【図１】
2014000114.tif 000003
【図２】
2014000114.tif 000004
【図３】
2014000114.tif 000005
【図４】
2014000114.tif 000006
【図５】
2014000114.tif 000007
【図６】
2014000114.tif 000008
【図７】
2014000114.tif 000009
【図８】
2014000114.tif 000010